(57)【要約】      （修正有）【課題】原料粉末として、混合粉末中の黒鉛粉末（または黒鉛粉末および副原料粉末）の固着性と共に、高い流動性を維持できるようにする。【解決手段】本発明の粉末混合物は、ポリオレフィン系ワックス４からなる結着剤で黒鉛粉末２を表面に固着した鉄粉末もしくは鉄基合金粉末１に、負帯電処理を施した鉄粉末もしくは鉄基合金粉末からなる負帯電粉末５および成形潤滑剤粉末６が混入されていることを特徴とする。これにより、混合粉末中の黒鉛粉末２の偏析を確実に抑制することができると同時に、高い流動性を得ることができる。【選択図】図１
2014156638.tif 000002
【特許請求の範囲】
【請求項１】
ポリオレフィン系ワックスからなる結着剤で黒鉛粉末を表面に固着した鉄粉末もしくは鉄基合金粉末に、負帯電処理を施した鉄粉末もしくは鉄基合金粉末からなる負帯電粉末が混入されていることを特徴とする粉末混合物。
【請求項２】
ポリオレフィン系ワックスからなる結着剤で黒鉛粉末および副原料粉末を表面に固着した鉄粉末もしくは鉄基合金粉末に、負帯電処理を施した鉄粉末、鉄基合金粉末および副原料粉末のうちの少なくとも一種からなる負帯電粉末が混入されていることを特徴とする粉末混合物。
【請求項３】
前記ポリオレフィン系ワックスがポリエチレンワックスおよび／またはポリプロピレンワックスであることを特徴とする請求項１または２に記載の粉末混合物。
【請求項４】
前記負帯電処理が、アルキルシラン、ジメチルシラン、オクチルシラン、メタクリルシラン、フルオロアルキルシラン、およびヘキサメチルジシラザンのうちの少なくとも１種の被覆処理であることを特徴とする請求項１から３のいずれかに記載の粉末混合物。
【請求項５】
前記負帯電粉末の最大粒径が１〜１５μｍであることを特徴とする請求項１から４のいずれかに記載の粉末混合物。
【請求項６】
前記負帯電粉末の添加量が、鉄粉末もしくは鉄基合金粉末１００質量部に対し０．０２〜０．５質量部であることを特徴とする請求項１から５のいずれかに記載の粉末混合物。
【請求項７】
前記粉末混合物が副原料粉末を含み、前記副原料粉末の全部が、前記鉄粉末もしくは鉄基合金粉末の表面に前記黒鉛粉末とともにポリオレフィン系ワックスからなる結着剤で固着されていることを特徴とする請求項１から６のいずれかに記載の粉末混合物。
【請求項８】
前記粉末混合物が副原料粉末を含み、前記副原料粉末の一部が、前記鉄粉末もしくは鉄基合金粉末の表面に前記黒鉛粉末とともにポリオレフィン系ワックスからなる結着剤で固着され、かつ前記副原料粉末の残部が遊離粉末として含まれていることを特徴とする請求項１から６のいずれかに記載の粉末混合物。
【請求項９】
前記粉末混合物が副原料粉末を含み、前記副原料粉末が、全て遊離粉末として含まれていることを特徴とする請求項１から６のいずれかに記載の粉末混合物。
【請求項１０】
前記粉末混合物が成形潤滑剤粉末を含み、前記成形潤滑剤粉末が、全て遊離粉末として含まれていることを特徴とする請求項１から９のいずれかに記載の粉末混合物。
【発明の詳細な説明】
【技術分野】
【０００１】
本発明は、粉末冶金法、特に押型法において原料粉末として用いられる粉末混合物に係り、特に混合粉末中の粉末の偏析が抑制され、混合粉末の流動性に優れた粉末混合物に関する。
【背景技術】
【０００２】
粉末冶金法による焼結機械部品の製造は、図４に示すように、ダイ１０の型孔１１と下パンチ２０とで形成されるキャビティに原料粉末を充填した後、原料粉末を下パンチ２０と上パンチ３０とで圧縮成形して成形体を作製（いわゆる押型法）し、得られた成形体を焼結炉中で加熱して焼結することで行われる。このような押型法は、焼結機械部品をニアネットシェイプに造形することができることに加え、一度押型を作製すれば同形状の製品を多量に生産可能であり、製造コストが低廉であるという利点を有していることから、種々の分野で利用されている。
【０００３】
押型法において用いられる原料粉末は、目的とする機械部品に望まれる特性に応じて、主原料粉末が選択され、これに副原料粉末を添加、混合して調整される。例えば、構造用機械部品においては、鉄粉末もしくは鉄基合金粉末を主原料粉末とし、黒鉛粉末、および必要に応じて銅粉末やニッケル粉末等の副原料粉末を添加するとともに、ステアリン酸亜鉛等の成形潤滑剤を添加、混合して調整される。また、上記の原料粉末においては、必要に応じて機械部品の切削性を改善する目的で、珪酸マグネシウム系鉱物粉末や硫化物粉末等の切削性改善粉末を上記副原料粉末として用いることも行われている。
【０００４】
ところで、原料粉末は、一般に、ホッパー４０に貯留され、ホース５０を介して下面が開放するフィーダ６０に重力落下により搬送される。このフィーダ６０がダイ１０上を前進して型孔１１であるキャビティ上に位置した際に、フィーダ６０の開放する下面からキャビティに原料粉末が充填される。このため、原料粉末は、円滑な充填性を保つとともに充填量のバラツキを抑制するため、流動性が高いことが求められる。
【０００５】
また、原料粉末は、上記のように主原料粉末に黒鉛粉末、および必要に応じて副原料粉末を添加、混合することから、大きさ、形状、比重の異なる粉末から構成されるが、黒鉛粉末や副原料粉末の偏析が生じると組成にバラツキを生じ、寸法変化および強度等の特性のバラツキが大きくなって不良品の原因となるため、黒鉛粉末および副原料粉末の偏析が生じないことが求められる。特に、黒鉛粉末は、主原料粉末である鉄粉末もしくは鉄基合金粉末に比べて比重が小さいため、ホッパー４０内で充填による粉末の滑落が生じた際に、比重が小さい黒鉛粉末が舞い上がり易く、黒鉛粉末の偏析を防止することが強く望まれている。
【０００６】
このような偏析の問題については、成形潤滑剤を溶融して黒鉛粉末および副原料粉末を主原料粉末表面に固着することにより偏析を防止（特許文献１等）したり、バインダ成分を添加して黒鉛粉末および副原料粉末を主原料粉末表面に固着することにより偏析を防止（特許文献２等）する等の各種提案がなされている。
【先行技術文献】
【特許文献】
【０００７】
【特許文献１】特開平０１−２１９１０１号公報
【特許文献２】特開平０２−２１７４０３号公報
【発明の概要】
【発明が解決しようとする課題】
【０００８】
上記の各種提案においては、主原料粉末表面への黒鉛粉末および銅粉末やニッケル粉末等の副原料粉末の固着が不充分であったり、主原料粉末表面への黒鉛粉末および副原料粉末の固着が充分であっても原料粉末の流動性が低下したりするものであり、主原料粉末表面への黒鉛粉末および副原料粉末の固着が充分であって、かつ原料粉末の流動性が高い粉末冶金用原料粉末が求められている。このような背景から、本発明は、黒鉛粉末の偏析が抑制され、流動性等の粉末特性に優れた粉末混合物を提供することを目的とする。
【課題を解決するための手段】
【０００９】
上記課題を解決するため本発明者らが検討を重ねてきたところ、まず、主原料粉末表面へ黒鉛粉末および副原料粉末を固着するにあたり、ポリオレフィン系ワックスと主原料粉末を撹拌しながら、ポリオレフィン系ワックスの融点以上まで昇温させて、主原料粉末の表面に溶融したポリオレフィン系ワックスを被覆し、次いで、黒鉛粉末と副原料粉末を添加して撹拌しつつポリオレフィン系ワックスの融点以下に降温して、ポリオレフィン系ワックスを用いて主原料粉末表面へ黒鉛粉末および副原料粉末を固着した粉末は、固着性が良好であることを見出した。しかしながら、上記の溶融混合法により黒鉛粉末および副原料粉末を主原料粉末表面へ固着した原料粉末は、流動性が低下する。この流動性低下の原因について本発明者らが検討したところ、次のような知見を得た。
【００１０】
すなわち、図３に模式的に示すように、撹拌混合時において、一部粉末において、主原料粉末１、黒鉛粉末２および副原料粉末３の表面の一部でポリオレフィン系ワックス４の剥離が生じ、主原料粉末１が完全にポリオレフィン系ワックス４で被覆された状態とすることが難しい。ところで、図４に示すように、原料粉末はホッパー４０からホース５０およびフィーダ６０を経由してキャビティに充填されるが、この間、原料粉末は互いに接触し摩擦しあいながら流動するとともに、一部はホッパー４０の内壁、ホースの内表面およびフィーダの内壁と接触し摩擦しながら搬送される。
【００１１】
図２はそのときの摩擦による帯電状況を示している（各符号は図３と同一）。ポリオレフィン系ワックスは、負帯電し易い物質であり、かつ絶縁性を有する物質であるため、搬送時の摩擦により、表面が負帯電する。また、副原料粉末として用いられる銅粉末も負帯電し易い物質であるとともに、絶縁性を有するポリオレフィン系ワックスにより鉄粉末または鉄合金粉末と絶縁された状態で結着されており、表面に露出した銅粉末表面は搬送時の摩擦により表面が負帯電する。
【００１２】
その一方で、主原料粉末である鉄粉末または鉄合金粉末は、摩擦により正帯電し易い物質であり、搬送時の摩擦により、露出した表面が正帯電する。この正帯電した鉄粉末または鉄合金粉末の露出部に、図２（ａ）に示すように他の粉末の負帯電したポリオレフィン系ワックス表面や負帯電した銅粉末表面が電気的に引き付け合って凝集する結果、流動性が低下するものと考えられる。
【００１３】
そこで、本発明者らは、図２（ｂ）に示すように、高負帯電した微粒子５を添加すれば、正帯電した鉄粉末または鉄合金粉末の露出部に、高負帯電した微粒子が選択的に吸引されて、他の粉末の吸引を防止して凝集の発生を防止するとともに、吸引されずに残った高負帯電した微粒子と各粉末が電気的に反発しあう斥力により原料粉末の流動性をいっそう向上できるのではと考え、試験による効果を得ることで本発明を完成させた。
【００１４】
上記知見による本発明の粉末混合物は、請求項１に特定したごとくポリオレフィン系ワックスからなる結着剤で黒鉛粉末が表面に固着された鉄粉末もしくは鉄基合金粉末に、負帯電処理を施した鉄粉末もしくは鉄基合金粉末からなる遊離粉末が混入（添加・混合）されていることを特徴とする。
【００１５】
また、粉末混合物が銅粉末やニッケル粉末等の副原料粉末を含む場合、請求項２に特定したごとくポリオレフィン系ワックスからなる結着剤で黒鉛粉末および副原料粉末が表面に固着された鉄粉末もしくは鉄基合金粉末に、負帯電処理を施した鉄粉末、鉄基合金粉末および副原料粉末のうちの少なくとも一種からなる負帯電粉末が混入（添加・混合）されていることを特徴とする。
【００１６】
以上の各本発明の粉末混合物は、請求項３に特定したごとく前記ポリオレフィン系ワックスがポリエチレンワックスおよび／またはポリプロピレンワックスであることを好ましい態様とする。
【００１７】
また、各本発明の粉末混合物は、請求項４から６に特定したごとく前記負帯電処理が、アルキルシラン、ジメチルシラン、オクチルシラン、メタクリルシラン、フルオロアルキルシラン、およびヘキサメチルジシラザンのうちの少なくとも１種の被覆処理であることを好ましい態様とし、さらに、前記酸負帯電特性を持つ粉末の最大粒径が１〜１５μｍであることと、前記負帯電特性を持つ粉末の添加量が、鉄粉末もしくは鉄基合金粉末１００質量部に対し０．０２〜０．５質量部であることを好ましい態様とする。
【００１８】
また、各本発明の粉末混合物は、請求項７から９に特定したごとく副原料粉末を含む場合に、その副原料粉末を黒鉛粉末とともに鉄粉末もしくは鉄基合金粉末表面にポリオレフィン系ワックスからなる結着剤で固着する態様を好ましい態様とするが、その副原料粉末の一部もしくは全部が遊離粉末として含まれる態様であってもかまわない。また、各本発明の粉末混合物は、請求項１１に特定したごとく成形潤滑剤粉末を含む場合に、その成形潤滑剤粉末が、全て遊離粉末として含まれることを好ましい態様とする。
【発明の効果】
【００１９】
請求項１と２の各発明では、粉末混合物として、固着性が優れるポリオレフィン系ワックスを用いて主原料粉末の表面に黒鉛粉末を固着したことから、混合粉末中の黒鉛粉末の偏析を確実に抑制することができる。同時に、ポリオレフィン系ワックス帯電による凝集を負帯電特性を持つ粉末を混合粉末に添加して解砕することにより、高い流動性を得ることができる。
【００２０】
請求項３と４の各発明では、ポリオレフィン系ワックスとして、あるいは負帯電処理用被覆材料として共に一般的なものを使用するため実施容易となる。また、請求項５と６の各発明では、表１や３に例示されるごとく上記偏析抑制効果と高い流動性が確実に得られる。
【００２１】
請求項７から９の各発明では、副原料粉末を含む態様において、その全部または一部が主原料粉末の表面に黒鉛粉末とともに固着されている仕様、残部が遊離粉末として含まれる仕様、さらに副原料粉末が全て遊離粉末として含まれる仕様でもよい。また、請求項１０の発明では、成形潤滑剤粉末を含む態様において、その成形潤滑剤粉末の全てが遊離粉末として含まれる仕様である。これらは上記の各発明の細部を確認的に明らかにしたものである。
【図面の簡単な説明】
【００２２】
【図１】本発明の粉末混合物の一例を示す模式図である。
【図２】粉末混合物の帯電状態を示す模式図であり、図２（ａ）は副原料粉末１および２を主原料粉末の表面にポリオレフィン系ワックスで固着した粉末に負帯電粉末を添加した場合、図２（ｂ）は副原料粉末１および２を主原料粉末の表面にポリオレフィン系ワックスで固着した粉末のみの場合である。
【図３】溶融混合法による粉末の状態を示す模式図である。
【図４】押型法による成形工程における成形装置の概要を示す図である。
【発明を実施するための形態】
【００２３】
以下、本発明の最適な形態について説明した後、実施例を挙げて有用性を明らかにする。図１の模式図は本発明の粉末混合物の構造の一例を示している。同図において、粉末混合物は、鉄粉末もしくは鉄基合金粉末からなる主原料粉末１と、黒鉛粉末２と、銅粉末からなる副原料粉末３と、成形潤滑剤粉末６と、負帯電特性を持つ粉末５と、結着剤４とからなる
【００２４】
黒鉛粉末２と副原料粉末３は、主原料粉末１の表面にポリオレフィン系ワックスからなる結着剤４で固着されている。また、負帯電特性を持つ粉末５と、成形潤滑剤粉末６は、主原料粉末に結着されておらず、遊離粉末として存在している。
【００２５】
ここで、結着剤４は、第１の要求特性として、搬送から成形段階までの間、黒鉛粉末の主原料粉末の表面への固着を持続する必要がある。このため、この結着剤としては、高い固着力のみならず、搬送時の振動等に耐える強度を有することが重要となる。例えば、特許文献１の結着剤（潤滑剤）は脆く、一時的に黒鉛粉末を主原料粉末表面に固着できても、搬送時の振動等により容易に剥離するため黒鉛粉末の偏析を抑制することができない。本発明において、結着剤として用いるポリオレフィン系ワックスは、固着力が高いとともに、ある程度の伸びを有し、搬送時の振動等に充分に耐える強度を有している。
【００２６】
結着剤は、第２の要求特性として、成形体を焼結する際には焼結の加熱時に容易に分解して、焼結体に全く影響を与えないものである必要がある。また、このように消失させるものであるため、できるだけ安価なものであることが求められる。この点で、本発明において、結着剤として用いるポリオレフィン系ワックスは、例えばポリエチレンワックスやポリプロピレンワックスから分かるごとく、構造が比較的単純であり、安価であるとともに、加熱より容易に分解して消失し、焼結体に全く影響を与えない。
【００２７】
結着剤は、第３の要求特性として、主原料粉末の表面に黒鉛粉末を容易に固着することができる性質を有している必要がある。この点、ポリオレフィン系ワックスは、融点が低く、容易に溶融させることができるため、低い温度で溶融混合を行って主原料粉末の表面に黒鉛粉末を固着することができる。
【００２８】
結着剤として用いるポリオレフィン系ワックスは、分子量が大きいものほど固着性および強度が増加する。この観点から、ポリオレフィン系ワックスは、重量平均分子量Ｍｗが１０００以上のものが好ましい。その一方で、分子量が大きいものほど融点および分解温度が上昇するため、重量平均分子量Ｍｗが４０，００００以下のものを用いることが好ましい。これらのことから、ポリオレフィン系ワックスのうち、ポリエチレンワックス（重量平均分子量Ｍｗ：１，０００〜１０，０００程度）やポリプロピレンワックス（重量平均分子量Ｍｗ：１０，０００〜３５，０００程度）を用いることが好ましい。ポリエチレンワックスおよびポリプロピレンワックスは、それぞれ重量平均分子量が異なる２種以上のものを混合して用いると、焼結時の結着剤の分解が一度に生じず、段階的に行われるようになるため好ましい。
【００２９】
結着剤として用いるポリオレフィン系ワックスは、焼結時に消失させて焼結体の特性に影響を与えないことが必要であるため、使用する量は黒鉛粉末を充分に主原料粉末となる鉄粉末もしくは鉄基合金粉末の表面に固着できる量とする。例えば、結着剤は比重が小さいため、多量に使用すると、成形体に含まれる結着剤の量が多くなり、その分、成形体密度が低下することとなって、原料粉末の成形性が低下することとなる。このため、結着剤として用いるポリオレフィン系ワックスの使用量は、黒鉛粉末の添加量により調整されるべきものであり、黒鉛粉末の添加量に対して、１０〜８０質量％となるよう使用することが好ましい。
【００３０】
ポリオレフィン系ワックスは主原料粉末の表面を完全に被覆する状態となることが好ましいが、このような状態とすることは難しく、一部表面に主原料粉末の表面が露出することとなる。本発明において、主原料粉末は鉄粉末もしくは鉄基合金粉末を用いるが、このため、一部表面に、鉄粉末もしくは鉄基合金粉末が露出することとなる。
【００３１】
このようなポリオレフィン系ワックスで表面を被覆して黒鉛粉末を固着した粉末は、搬送時の摩擦により、ポリオレフィン系ワックス表面は負の電荷に摩擦帯電する。また、ポリオレフィン系ワックスは絶縁性が高いので、ポリオレフィン系ワックス表面は負帯電した状態となる。その一方で、一部表面に露出する鉄粉末もしくは鉄基合金粉末は、搬送時の摩擦により正帯電するので、負帯電した周囲のポリオレフィン系ワックス被覆粉末を電気的に吸引する力が働く。
【００３２】
このポリオレフィン系ワックス被覆粉末どうしの電気的吸引を防止するため、本発明においては、負帯電特性を持つ粉末を遊離粉末として添加する。負帯電特性を持つ粉末は、固着されていない遊離粉末であるので、正帯電した鉄粉末もしくは鉄基合金粉末の露出部に、電気的に吸引され鉄粉末もしくは鉄基合金粉末の露出部を覆う。このため、負帯電特性を持つ粉末が吸着したポリオレフィン系ワックス被覆粉末は表面全体が負電荷となり、ポリオレフィン系ワックス被覆粉末どうしの電気的吸引が防止される。
【００３３】
さらに、鉄粉末もしくは鉄基合金粉末の露出部に電気的に吸引されていない余剰の負帯電特性を持つ粉末は、表面全体が負電荷となっているポリオレフィン系ワックス被覆粉末に対して電気的に反発しあう斥力が働き、粉末混合物の流動性を向上させる。
【００３４】
なお、鉄粉末もしくは鉄基合金粉末の表面をポリオレフィン系ワックスで完全に被覆できた場合、上記のポリオレフィン系ワックス被覆粉末どうしの電気的吸引は生じないが、この場合であっても、負帯電特性を持つ粉末を添加すると、負帯電特性を持つ粉末とポリオレフィン系ワックス被覆粉末との間で電気的に反発しあう斥力が働くため、粉末混合物の流動性を向上させる作用を得ることができることになる。
【００３５】
負帯電特性を持つ粉末は、鉄粉末もしくは鉄基合金粉末の露出部に積極的に吸引される作用を発揮するため、摩擦帯電したポリオレフィン系ワックスの負電荷よりも、大きい負電荷を有するものを用いる。これには、アルキルシラン、ジメチルシラン、オクチルシラン、メタクリルシラン、フルオロアルキルシラン、およびヘキサメチルジシラザンは高い負帯電性を有しているため、これらのうち少なくとも１種を表面に被覆した粉末を用いることが好ましい。
【００３６】
アルキルシラン等を被覆する負帯電処理には、アルキルシラン等と酸化物微粉とを撹拌しながら、アルキルシラン等の融点以上まで昇温する混合工程を行う。この混合工程により、溶融したアルキルシラン等が酸化物微粉の表面に被覆され、その後、アルキルシラン等の融点以下まで冷却することにより、酸化物微粉の表面にアルキルシラン等の固化した被膜が形成される。
【００３７】
なお、負帯電特性を持つ粉末は、焼結を阻害したり、焼結体に影響を与えるものは好ましくない。この点から、上記負帯電処理する粉末は、鉄粉末および鉄基合金粉末のうちの少なくとも１種とする。主原料粉末は鉄粉末もしくは鉄基合金粉末であるから、鉄粉末および鉄基合金粉末のうちの少なくとも１種からなる負帯電処理する粉末は、容易に主原料粉末と相互に拡散して接合するとともに、焼結体の金属組織に好ましくない影響を与えない。ここで、負帯電処理する粉末として、主原料粉末と同一の粉末を用いると、焼結体の金属組織への影響が全くなくなるため好ましい。
【００３８】
また、負帯電特性を持つ粉末は、細かいほど比表面積が増加するとともに、質量が小さくなって、上記の正帯電した鉄粉末または鉄合金粉末つまり主原料粉末１の露出部に吸引され易くなる。また、負帯電特性を持つ粉末が粗大となると焼結性を阻害する虞もある。このため、負帯電特性を持つ粉末は、最大粒径１５μｍ以下とすることが好ましい。その一方で、あまりに微小になると、単未粉末の形態で添加された負帯電特性を持つ粉末が、ダイとパンチの隙間等に浸入する虞があり、型カジリが生じ易くなる。このため、負帯電特性を持つ粉末の最小粒径は１μｍ以上とすることが好ましい。
【００３９】
さらに、負帯電特性を持つ粉末の添加量は、鉄粉末および／または鉄基合金粉末１００質量部に対し０．０２〜０．５質量部であることが好ましい。これは、負帯電特性を持つ粉末の添加量が０．０２質量部未満であるとその効果を確実に得ることが困難となり、また、添加量が０．５質量部を超えると粉末を成形した後の圧粉体の抜き出し圧力が非常に増加するからである。
【００４０】
副原料粉末は、主原料粉末により形成される焼結体の基地に拡散して焼結体基地を固溶強化したり、化合物を形成して焼結体の基地を強化して焼結体の強度を向上させる作用、主原料粉末により形成される焼結体の基地に拡散して焼結体基地の焼入れ性等の特性を改善する作用、焼結を活性にして焼結を促進し焼結体の強度を向上させる作用、焼結体中に分散して焼結体の耐摩耗性や焼結体の被削性等の特性を改善する作用等を有する粉末である。
【００４１】
また、主原料粉末として鉄粉末または鉄合金粉末を用いる場合、副原料粉末としては、例えば、黒鉛粉末、銅粉末や銅錫合金粉末等の銅合金粉末、ニッケル粉末、モリブデン粉末、鉄燐合金粉末等の鉄合金粉末、各種硬質相形成粉末、珪酸マグネシウム系鉱物粉末、弗化カルシウム粉末、硫化物粉末等が用いられる。副原料粉末は、主原料粉末に対し３０質量％以下、好ましくは２０質量％以下、更に好ましくは１０質量％以下が用いられる。
【００４２】
このような副原料粉末は、黒鉛粉末と同様に、図１の副原料粉末３のように、主原料粉末となる鉄粉末もしくは鉄基合金粉末の表面に固着して与えると好ましい。特に、例示した珪酸マグネシウム系鉱物粉末、弗化カルシウム粉末や一部硫化物粉末のような、比重が主原料粉末となる鉄粉末もしくは鉄基合金粉末に比して小さい副原料粉末を用いる場合や、副原料粉末として粒径が小さい粉末を用いる場合は、黒鉛粉末と同様に偏析が生じ易いため、黒鉛粉末とともに副原料粉末を主原料粉末となる鉄粉末もしくは鉄基合金粉末の表面に固着して与えることが好ましい。
【００４３】
その一方で、比重が鉄粉末もしくは鉄基合金粉末に近い金属粉末であってある程度の大きさを有する副原料粉末を用いる場合、偏析が生じ難いので遊離粉末の形態で付与しても差し支えない。この場合、副原料粉末を固着する必要がないので、その分だけポリオレフィン系ワックスの量を少なくすることができる。
【００４４】
このため、副原料粉末が複数種の粉末からなり、一部が偏析し易い粉末である場合、偏析が生じ易い一部の副原料粉末のみを鉄粉末もしくは鉄基合金粉末の表面に固着して与え、偏析が生じ難い残部の副原料粉末を遊離粉末として与えると、ポリオレフィン系ワックスの量を必要量のみとできるので好ましい。
【００４５】
上記のように副原料粉末を用いる場合、負帯電処理した粉末として、鉄粉末および鉄基合金粉末のうちの少なくとも１種に替えてもしくは加えて副原料粉末を用いてもよい。これは、副原料粉末を負帯電処理した粉末として用いた場合も、容易に主原料粉末と相互に拡散して接合するとともに、焼結体の金属組織に好ましくない影響を与えないからである。
【００４６】
ポリオレフィン系ワックスは成形潤滑剤としても使用されるものであるが、本発明の混合粉末において、ポリオレフィン系ワックスは結着剤として用いられるため、成形潤滑剤としての機能は低い。このため、金型の壁面を粉体あるいは液体の潤滑剤を塗布して成形を行う金型潤滑法（外部潤滑法）を用いた場合は、そのまま使用できるが、金型の壁面を粉体あるいは液体の潤滑剤を塗布せず成形する場合は、成形潤滑剤の粉末を原料粉末に混合して与える混入潤滑法（内部潤滑法）とする必要がある。
【００４７】
成形潤滑剤としては従来から用いられているものを使用することができる。例えば、ステアリン酸等の高級脂肪酸、ステアリン酸亜鉛やステアリン酸リチウム等の高級脂肪酸の金属塩等を用いることができる。成形潤滑剤は、溶融して付与すると潤滑特性が低下するため、遊離粉末として与えることが好ましい。また、成形潤滑剤粉末の添加量は、従来から行われているように、粉末混合物１００質量部に対し０．１〜１．５質量部程度である。
【００４８】
上記の粉末混合物は、例えば、次のようにして製造することができる。すなわち、製造方法としては、黒鉛粉末、または、黒煙粉末または副原料粉末を、結着剤であるポリオレフィン系ワックスを介して鉄粉末もしくは鉄基合金粉末の表面に固着する工程と、前記工程で得られた原料粉末に負帯電処理を施した鉄粉末もしくは鉄基合金粉末からなる遊離粉末を添加し混合する工程とを経ることである。
【００４９】
詳述すると、まず、結着剤であるポリオレフィン系ワックスと、主原料粉末である鉄粉末もしくは鉄基粉末の混合物を撹拌しながら、ポリオレフィン系ワックスの融点以上まで昇温する一次混合工程を行う。この一次混合工程により、鉄粉末もしくは鉄基粉末の表面に溶融したポリオレフィン系ワックスが鉄粉末もしくは鉄基粉末の表面に被覆される。
【００５０】
次いで、一次混合工程により得られた粉末混合物をポリオレフィン系ワックスの融点以上で黒鉛粉末を添加し、撹拌する二次混合工程を行う。この二次混合工程により、鉄粉末もしくは鉄基粉末の表面を被覆する溶融したポリオレフィン系ワックスに黒鉛粉末を付着する。この状態から、冷却してポリオレフィン系ワックスの融点以下の温度とすれば、鉄粉末もしくは鉄基粉末の表面にポリオレフィン系ワックスを結着剤として黒鉛粉末が固着された粉末混合物を得ることができる。一次混合工程の後、いったん冷却して粉末混合物とした後、これを別途再加熱して二次混合工程を行ってもよいが、冷却の手間と再加熱のエネルギーのロスを考えると、一次混合工程の後、冷却せず引き続き黒鉛粉末を添加して二次混合工程を行うことが好ましい。
【００５１】
二次混合工程の後、得られた粉末混合物をポリオレフィン系ワックスの融点以下の温度で、負帯電特性を持つ粉末を添加し、混合する三次混合工程を行う。このようにポリオレフィン系ワックスの融点以下の温度で三次混合工程を行うことで、負帯電特性を持つ粉末を遊離粉末として与えることができる。三次混合工程は、二次混合工程の後の冷却過程でポリオレフィン系ワックスの融点以下の温度になった段階で開始してもよいが、二次混合工程で得られた粉末混合物を室温まで冷却した後、室温で、負帯電特性を持つ粉末を添加し混合してもよい。成形潤滑剤を添加する場合、この三次混合工程で添加して混合を行うことにより、成形潤滑剤を遊離粉末として与えることができる。
【００５２】
粉末混合物が副原料粉末を含む場合、二次混合工程で副原料粉末を添加して混合すると、副原料粉末を鉄粉末もしくは鉄基粉末の表面に固着して与えることができる。また、三次混合工程で副原料粉末を添加して混合すると、副原料粉末を遊離粉末として与えることができる。
【実施例】
【００５３】
［第１実施例］
鉄粉末（−３００メッシュ）、電解銅粉末（−２００メッシュ）、黒鉛粉末（−３２５メッシュ）および成形潤滑剤としてステアリン酸亜鉛粉末を用意するとともに、重量平均分子量Ｍｗが８，０００のポリオレフィン系ワックス（ポリエチレンワックス）を用意した。また、負帯電特性を持つ粉末として、表面をアルキルシランで被覆した鉄粉末および表面をヘキサメチルジシラザンで被覆した鉄粉末（いずれも最大粒径５μｍ）を用意した。
【００５４】
鉄粉末１００質量部に対し、０．５質量％のポリオレフィン系ワックスを添加して、ヘンシェルミキサに投入し、ミキサ内で加熱しつつ混合してポリオレフィン系ワックスの融点（１１０℃）より高い１３０℃まで昇温し、溶融したポリオレフィン系ワックスを鉄粉末表面に被覆する一次混合工程を行った。次いでポリオレフィン系ワックスが溶融した状態において、銅粉末１．５質量％、黒鉛粉末１．０質量％になるように、それぞれ混合物に添加し混合して、溶融しているポリオレフィン系ワックスにより鉄基粉末に銅粉末と黒鉛粉末を十分に付着させ、均質に分散させて二次混合工程を行った。この後撹拌しつつ室温まで冷却を行い二次混合物を得た。
【００５５】
得られた二次混合物に負帯電特性を持つ粉末を表１に示す割合で添加（添加割合は鉄粉末に対する質量部）するとともに、成形潤滑剤粉末０．８質量％を添加してＶ型ミキサで混合し試料番号０１〜１７の粉末混合物を作製した。また、比較のため、鉄粉末１００質量部に対し銅粉末１．５質量％、黒鉛粉末１．０質量％および成形潤滑剤粉末０．８質量％を添加してＶ型ミキサで混合し試料番号１８の粉末混合物を作製した。
【００５６】
これらの粉末混合物について、黒鉛粉末の付着量、流動度および抜き出し圧力（抜出力MPa）を測定した。
【００５７】
このうち、付着率は、まず、負帯電粉末を添加しない粉末混合物（試料番号０１）について、ＪＩＳ規格のＧ１２１１に規定された高周波誘導加熱炉燃焼−赤外線吸収法により炭素量分析を行って炭素量を測定した。この炭素量は固着できず遊離した黒鉛粉末を含む粉末混合物試料全体の炭素量（黒鉛粉末およびワックスの炭素成分合計の炭素量）である。次いで、各粉末混合物試料について、固着できず遊離した黒鉛粉末等や遊離して与えた負帯電粉末の影響を避けるため、混合粉末を１００メッシュおよび２００メッシュの篩で篩い分け、１００メッシュの篩を通過し２００メッシュの篩を通過しない粉末（粒径７５〜１５０μｍの粉末）を採取し、この粉末についてＪＩＳ規格のＧ１２１１に規定された高周波誘導加熱炉燃焼−赤外線吸収法により炭素量分析を行って炭素量を測定した。この炭素量は、鉄粉にワックスを介して付着した黒鉛粉末の炭素量（黒鉛粉末およびワックスの炭素成分合計の炭素量）である。黒鉛粉末の付着率は、このように測定した遊離した黒鉛粉末を含む粉末混合物試料全体の炭素量と、鉄粉にワックスを介して付着した黒鉛粉末の炭素量を用い、遊離した黒鉛粉末を含む粉末混合物試料全体の炭素量に対する、鉄粉にワックスを介して付着した黒鉛粉末の炭素量の割合として求めた。
【００５８】
粉末混合物の流動度の測定はＪＩＳ規格のＺ２５０２に規定された流動度試験方法により行った。
【００５９】
流動度試験方法において、抜き出し圧力は、ダイをスプリングにより支持し下パンチ固定のフローティングダイ方式のダイセットとし、下パンチの受圧板にロードセルを組み込んだ構造のダイセットを用い、アムスラー型万能試験機により直径１１．３ｍｍ、高さ１０ｍｍの円柱状成形体を７００ＭＰａの圧力で成形し、金型から抜き出す際の抜き出し荷重を測定し、成形体の外周面積で除して求めた。これらの値を表１に併せて示す。
【００６０】
【表１】
2014156638.tif 000003
【００６１】
表１は負帯電粉末の添加量の影響を調べたものであり、試料番号０１〜０９は表面をアルキルシランで被覆した鉄粉末、試料番号０１、１０〜１７は表面をヘキサメチルジシラザンで被覆した鉄粉末を用いた場合の例である。
【００６２】
表１の試料番号１８は、ポリオレフィン系ワックスを用いない通常の単純混合した粉末混合物の例であるが、１００メッシュの篩を通過し２００メッシュの篩を通過しない粉末（粒径７５〜１５０μｍの粉末）において、黒鉛粉末の付着率は３０％と低い値となっている。なお、この３０％の黒鉛粉末は、不規則形状の鉄粉末の窪み等に嵌って存在する黒鉛粉末である。一方、試料番号０１の粉末混合物試料は、鉄粉末表面にポリオレフィン系ワックスにより黒鉛粉末が付着し、黒鉛粉末の付着率が９７％と高い付着率を示す。しかしながら、試料番号０１の粉末混合物試料は、流動度が試料番号１８の通常の単純混合した粉末混合物に対し低下している。
【００６３】
このような鉄粉末表面にポリオレフィン系ワックスにより黒鉛粉末を付着させた粉末混合物に負帯電粉末を０．０２質量％添加した粉末混合物試料（試料番号０２および１０）は、粉末混合物の流動性が向上し、試料番号１８の通常の単純混合した粉末混合物よりも流動度が小さくなっている。また、負帯電粉末の添加量が増加するにしたがい粉末混合物の流動性はさらに向上し、流動度がさらに小さくなっている。ただし、負帯電粉末を０．３質量％を超えて粉末混合物に添加してもそれ以上の流動性の向上は認められない。
【００６４】
以上のことから、ポリオレフィン系ワックスを用いて黒鉛粉末を鉄粉末の表面に付着することで黒鉛粉末の付着率を大幅に向上できるが、流動性が低下すること、この流動性の低下は、ポリオレフィン系ワックスを用いて黒鉛粉末を鉄粉末の表面に付着した粉末混合物に負帯電粉末を０．１質量％以上添加することにより向上でき、この場合、流動性を通常の単純混合した粉末混合物よりも向上することができることが確認された。
【００６５】
また、以上の負帯電粉末の効果は、負帯電粉末として、アルキルシラン被覆鉄粉末およびヘキサメチルジシラザン被覆鉄粉末のいずれを用いた場合でも同様の効果があることが確認され、負帯電特性を持つ粉末であれば同様の効果が得られることが確認された。
【００６６】
なお、鉄粉末表面にポリオレフィン系ワックスにより黒鉛粉末を付着させた粉末混合物（試料番号０１）は、ワックスが潤滑剤として機能して通常の単純混合した粉末混合物（試料番号１８）に比して抜き出し圧力が７割程度に低減するが、鉄粉末表面にポリオレフィン系ワックスにより黒鉛粉末を付着させた粉末混合物に負帯電粉末を添加すると、抜き出し圧力が増加する。また、負帯電粉末の添加量が増加するにしたがい抜き出し圧力が増加する傾向が認められ、負帯電粉末の添加量が０．５質量％の試料（試料番号０８および１６）の粉末混合物は、抜き出し圧力が、通常の単純混合した粉末混合物（試料番号１８）の８割程度にまで低減し、負帯電粉末の添加量が０．５質量％を超える（試料番号１７）と、抜き出し圧力が、通常の単純混合した粉末混合物（試料番号１８）の９割程度にまで低減することとなる。以上のことから鉄粉末表面にポリオレフィン系ワックスにより黒鉛粉末を付着させた粉末混合物への負帯電粉末の添加量は０．５質量％以下とすることが好ましいことが分かった。
【００６７】
［第２実施例］
第２実施例は、上記の第１実施例の鉄粉末、銅粉末、黒鉛粉末、成形潤滑剤粉末を用いるとともに、負帯電特性を有する粉末としてアルキルシランで被覆した鉄粉末を用い、ポリオレフィン系ワックスを表２の重量平均分子量Ｍｗのものに変更した以外は第１実施例と同様にして試料番号１９〜２９の粉末混合物を作製した。得られた粉末混合物について、第１実施例と同様にして付着率、流動度および抜き出し圧力を測定した。これらの結果を表２に併せて示す。
【００６８】
【表２】
2014156638.tif 000004
【００６９】
表２より、ポリオレフィン系ワックスの重量平均分子量Ｍｗによらず、ポリオレフィン系ワックスを用いて鉄粉末表面に黒鉛粉末を付着させた粉末混合物は、通常の単純混合した粉末混合物（試料番号１８）に比べて高い黒鉛粉末の付着率を示す。
【００７０】
なお、ポリオレフィン系ワックスの重量平均分子量Ｍｗが５００の粉末混合物試料（試料番号１９）は、鉄粉末表面に被覆したワックスが軟らかく、このため付着率が若干低く、かつ流動度が通常の単純混合した粉末混合物（試料番号１８）と同程度である。一方、ポリオレフィン系ワックスの重量平均分子量Ｍｗが１０００以上の粉末混合物試料（試料番号０５、２０〜２９）では、鉄粉末表面に被覆したワックスが試料番号１９の粉末混合物試料よりも硬くなるため、付着率が向上し、かつ流動度が通常の単純混合した粉末混合物（試料番号１８）よりも向上する。このことから、重量平均分子量Ｍｗが１０００以上のポリオレフィン系ワックスを用いると、黒鉛粉末の付着率のみならず流動度をも向上でき、望ましいことが分かった。
【００７１】
その一方で、ポリオレフィン系ワックスの重量平均分子量Ｍｗが増加するにしたがい、抜き出し圧力は増加する傾向を示している。ただし、ポリオレフィン系ワックスの重量平均分子量Ｍｗが４０，０００の粉末混合物試料（試料番号２９）は、未だ通常の単純混合した粉末混合物（試料番号１８）より抜き出し圧力が低い値である。しかしながら、ポリオレフィン系ワックスの重量平均分子量Ｍｗが４０，０００を超えると、通常の単純混合した粉末混合物（試料番号１８）と同程度まで低下すると考えられる。このため、抜き出し圧力を考慮すると、ポリオレフィン系ワックスの重量平均分子量Ｍｗは、４０，０００以下のものを用いることが望ましい。
【００７２】
［第３実施例］
第３実施例は、第１実施例の鉄粉末、銅粉末、黒鉛粉末、成形潤滑剤粉末を用いるとともに、負帯電特性を有する粉末としてアルキルシランで被覆した銅粉末（最大粒径５μｍ）を用い、表３に示す配合割合とし、第１実施例と同様にして試料番号３０〜３７の粉末混合物を作製した。得られた粉末混合物について、第１実施例と同様にして付着率、流動度および抜き出し圧力を測定した。これらの結果を表３に併せて示す。
【００７３】
【表３】
2014156638.tif 000005
【００７４】
表３は負帯電処理した粉末として副原料粉末を用いた場合の影響を調べたものであり、試料番号３０〜３７は、第１実施例の鉄粉末に替えて表面をアルキルシランで被覆した銅粉末を用いた場合の例である。
【００７５】
表３より、鉄粉末表面にポリオレフィン系ワックスにより黒鉛粉末を付着させた粉末混合物に副原料粉末を用いた負帯電処理粉末を０．０２質量％添加した粉末混合物試料（試料番号３０）は、粉末混合物の流動性が向上し、試料番号１８の通常の単純混合した粉末混合物よりも流動度が小さくなっている。また、負帯電処理粉末の添加量が増加するにしたがい粉末混合物の流動性はさらに向上し、流動度がさらに小さくなっている。ただし、負帯電粉末を０．３質量％を超えて粉末混合物に添加してもそれ以上の流動性の向上は認められない。
【００７６】
また、鉄粉末表面にポリオレフィン系ワックスにより黒鉛粉末を付着させた粉末混合物に副原料粉末を用いた負帯電処理粉末を添加すると、抜き出し圧力が増加する。また、負帯電処理粉末の添加量が増加するにしたがい抜き出し圧力が増加する傾向が認められ、負帯電粉末の添加量が０．５質量％の試料（試料番号３６）の粉末混合物は、抜き出し圧力が、通常の単純混合した粉末混合物（試料番号１８）の８割程度にまで低減し、負帯電粉末の添加量が０．５質量％を超える（試料番号３７）と、抜き出し圧力が、通常の単純混合した粉末混合物（試料番号１８）の９割程度にまで低減することとなる。
【００７７】
以上より、負帯電処理を行った粉末を鉄粉末（主原料粉末）から銅粉末（副原料粉末）に変更しても同様な結果が得られることが分かった。
【産業上の利用可能性】
【００７８】
本発明の粉末混合物は、混合粉末中の粉末の偏析が抑制され、混合粉末の流動性に優れた粉末混合物であり、押型法による焼結機械部品をバラツキを生じさせることなく製造できるものであるから、各種焼結機械部品の製造に好適なものである。
【符号の説明】
【００７９】
１…主原料粉末
２…黒鉛粉末
３…副原料粉末
４…ポリオレフィン系ワックス
５…負帯電特性を持つ粉末
６…成形潤滑剤粉末
【図１】
2014156638.tif 000006
【図２】
2014156638.tif 000007
【図３】
2014156638.tif 000008
【図４】
2014156638.tif 000009